(57)【要約】【課題】芳香族ポリカーボネート樹脂から成る導光板であって、香族ポリカーボネート樹脂本来の特性を何ら損なうことなく、更に、白濁や透過率の低下がなく、色相および輝度の良好な、導光板を提供する。【解決手段】芳香族ジヒドロキシ化合物と炭酸ジエステルとのエステル交換反応により得られ、粘度平均分子量が１０，０００〜３０，０００の範囲にあり、加水分解後の分解物が次の一般式（１）〜（３）でそれぞれ表される異種構造単位を少なくとも１種含み、且つ、異種構造単位の含有が５０〜５，０００重量ｐｐｍの範囲にある芳香族ポリカーボネートから成る。【化１】2004109162.tif 000010【選択図】　　　　なし【特許請求の範囲】
【請求項１】
芳香族ジヒドロキシ化合物と炭酸ジエステルとのエステル交換反応により得られ、粘度平均分子量が１０，０００〜３０，０００の範囲にあり、加水分解後の分解物が次の一般式（１）〜（３）でそれぞれ表される異種構造単位を少なくとも１種含み、且つ、異種構造単位の含有が５０〜５，０００重量ｐｐｍの範囲にある芳香族ポリカーボネートから成ることを特徴とする導光板。
【化１】
2004109162.tif 000009
【請求項２】
請求項１に記載の導光板と光源とを備えて成ることを特徴とする面光源体。
【請求項３】
導光板の傾斜面にプリズム形状の凹凸パターンが形成されている請求項２に記載の面光源体。
【発明の詳細な説明】
【０００１】
【発明の属する技術分野】
本発明は、導光板および面光源体に関し、詳しくは、特定の芳香族ポリカーボネートから成り、輝度および色相に優れた導光板、および、当該導光板と光源とを備えて成る面光源体に関する。
【０００２】
【従来の技術】
パーソナルコンピュータや携帯電話、ＰＤＡ等にて使用される液晶表示装置には、液晶表示装置の薄型、軽量化、省電力、高輝度・高精細化の要求に対処するために、面状光源装置が組み込まれている。そして、この面状光源装置には、一面が一様な傾斜の傾斜面を有する楔型断面の導光板が備えられている。そして、上記の傾斜面にプリズム形状の凹凸パターンを形成して光散乱機能を付与する提案もなされている（例えば特許文献１参照）。
【０００３】
上記の様な導光板は、熱可塑性樹脂の射出成形によって得られ、上記の凹凸パターン、入れ子の表面に形成された凹凸部の転写によって付与される。従来、導光板はＰＭＭＡ等の材料から成形されてきたが、パーソナルコンピュータや携帯電話、ＰＤＡ等の機器の内部で発生する熱が多くなる傾向にあり、耐熱性の高い芳香族ポリカーボネート樹脂に置き換えられつつある。
【０００４】
芳香族ポリカーボネートは、機械的性質、熱的性質、電気的性質、耐候性に優れるが、その光線透過率は、ＰＭＭＡ等に比べ低い。従って、芳香族ポリカーボネート製の導光板と光源とから面光源体を構成した場合、輝度が低いという問題がある。
【０００５】
従来より、芳香族ポリカーボネート製導光板における輝度を高める方法が幾つか提案されている。
【０００６】
例えば、（１）蛍光増白剤とビーズ状架橋アクリル樹脂を併用し、蛍光増白剤により輝度を向上し、ビーズ状架橋アクリル微粒子により輝度のむらを少なくする方法（例えば特許文献２参照）、（２）アクリル樹脂および脂環式エポキシを添加することにより光線透過率および輝度を向上させる方法（例えば特許文献３参照）、（３）香族ポリカーボネート末端を変性し導光板への凹凸部の転写性を上げることにより輝度を向上させる方法（例えば特許文献４参照）、（４）脂肪族セグメントを有するコポリエステルカーボネートを導入して上記の転写性を向上させることにより輝度を向上させる方法（例えば特許文献５参照）が提案されている。
【０００７】
しかしながら、上記の（１）の方法では、部分的な輝度は上がるがビーズ状架橋アクリル樹脂や蛍光増白剤により光線透過率が低下するため、導光板の光源より遠い部分の輝度の低下が大きく、均一な輝度を得ることが出来ない。上記の（２）の方法は、アクリル樹脂の添加により色相は良好になるが、白濁するために光線透過率および輝度を上げることが出来ず、脂環式エポキシを添加することにより透過率が向上する可能性はあるが、色相の改善効果は認められない。上記の（３）及び（４）方法の場合、流動性や転写性の改善効果は期待できるものの、耐熱性が低下するという欠点がある。
【０００８】
【特許文献１】
特開平１０−５５７１２号公報
【特許文献２】
特開平９−２０８６０号公報
【特許文献３】
特開平１１−１５８３６４号公報
【特許文献４】
特開２００１−２０８９１７号公報
【特許文献５】
特開２００１−２１５３３６号公報
【０００９】
【発明が解決しようとする課題】
本発明は、上記実情に鑑みなされたものであり、その目的は、芳香族ポリカーボネート樹脂から成る導光板であって、香族ポリカーボネート樹脂本来の特性を何ら損なうことなく、更に、白濁や透過率の低下がなく、色相および輝度の良好な、導光板を提供することにある。また、本発明の他の目的は、導光板と光源とを備えて成る面光源体を提供することにある。
【００１０】
【課題を解決するための手段】
すなわち、本発明の要旨は、芳香族ジヒドロキシ化合物と炭酸ジエステルとのエステル交換反応により得られ、粘度平均分子量が１０，０００〜３０，０００の範囲にあり、加水分解後の分解物が次の一般式（１）〜（３）でそれぞれ表される異種構造単位を少なくとも１種含み、且つ、異種構造単位の含有が５０〜５，０００重量ｐｐｍの範囲にある芳香族ポリカーボネートから成ることを特徴とする導光板に存する。
【００１１】
【化２】
2004109162.tif 000002
【００１２】
そして、本発明の第２の要旨は、導光板と光源とを備えて成ることを特徴とする面光源体に存する。
【００１３】
【発明の実施の形態】
以下、本発明を詳細に説明する。本発明の導光板は特定の芳香族ポリカーボネートから成る。
【００１４】
本発明で使用する芳香族ポリカーボネートは、粘度平均分子量が１０，０００〜３０，０００の範囲でなければならない。粘度平均分子量が１０，０００より低い場合は引張り強度や曲げ強度などの機械的強度に劣り、粘度平均分子量が３０，０００より高い場合は成形性に劣る。粘度平均分子量は、好ましくは１１，０００〜２８，０００、更に好ましくは１２，０００〜２６，０００である。
【００１５】
芳香族ポリカーボネートの構造単位は次の式（４）で表される。
【００１６】
【化３】
2004109162.tif 000003
【００１７】
本発明で使用する芳香族ポリカーボネートの加水分解後の分解物は、次の一般式（１）〜（３）でそれぞれ表される異種構造単位を少なくとも１種含む。
【００１８】
【化４】
2004109162.tif 000004
【００１９】
前記の一般式（１）で表される異種構造単位（サリチル酸フェニル構造）、一般式（２）で表される異種構造単位（フェノキシ安息香酸構造）、一般式（３）で表される異種構造単位（キサントン構造）は、何れも、芳香族ポリカーボネートの加水分解物中に存在する構造単位であるが、これらの加水分解される前の構造単位は、芳香族ポリカーボネートの製造過程（特にエステル交換反応過程）における副反応により、前記の式（４）で表される芳香族ポリカーボネートの構造単位の極く一部が変換されて形成される。
【００２０】
本発明において、上記の異種構造単位の含有量（総量）は５０〜５，０００重量ｐｐｍの範囲でなければならない。異種構造単位の含有量が５０重量ｐｐｍ未満の芳香族ポリカーボネートの場合は、導光板とした際に高い輝度が得られず、異種構造単位の含有量が５，０００重量ｐｐｍを超える場合は、色相や滞留熱安定性の低下が大きくなる。上記の異種構造単位の含有量の好ましい範囲は２００〜４，０００重量ｐｐｍ、更に好ましい範囲は３００〜３，０００重量ｐｐｍである。
【００２１】
本発明で使用する芳香族ポリカーボネートは、芳香族ジヒドロキシ化合物と炭酸ジエステルとのエステル交換反応により得られる。
【００２２】
上記の芳香族ジヒドロキシ化合物は、次の一般式（５）で表される化合物である。
【００２３】
【化５】
2004109162.tif 000005
【００２４】
（一般式（５）中、Ｗは、炭素数１〜８のアルキレン基、炭素数２〜８のアルキリデン基、炭素数５〜１５のシクロアルキレン基、炭素数５〜１５のシクロアルキリデン基（但し、これらの基は単結合にて構成される）、−Ｏ−、−Ｓ−、−ＣＯ−、−ＳＯ−及び−ＳＯ２−から成る群から選ばれる２価の基を示し、Ｘ及びＹは、ハロゲン原子または炭素数１〜６の炭化水素基を示す。ｐ及びｑは０〜２の整数である。ＸとＹ、ｐとｑは、何れも、同一であっても異なっていてもよい。）。
【００２５】
代表的な芳香族ジヒドロキシ化合物としては、例えば、ビス（４−ヒドロキシジフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。これらの芳香族ジヒドロキシ化合物は、単独で又は２種以上を混合して使用することが出来る。これらの中では、２，２−ビス（４−ヒドロキシフェニル）プロパン（以下、「ビスフェノールＡ」とも言い、「ＢＰＡ」と略記することもある。）が好ましい。
【００２６】
上記の炭酸ジエステルは、次の一般式（６）で表される化合物である。
【００２７】
【化６】
2004109162.tif 000006
【００２８】
（一般式（６）中、Ａは、置換基を有していてもよい炭素数１〜１８の直鎖状、分岐状もしくは環状の１価の炭化水素基、または、脂肪族もしくは芳香族炭化水素基であり、２つのＡ１は同一であっても異なっていてもよい。）
【００２９】
代表的な炭酸ジエステルとしては、例えば、ジフェニルカーボネート、ジトリルカーボネート等に代表される置換ジフェニルカーボネート、ジメチルカーボネート、ジエチルカーボネート、ジ−ｔ−ブチルカーボネート等に代表されるジアルキルカーボネートが挙げられる。これらの炭酸ジエステルは、単独で又は２種以上を混合して使用することが出来る。これらの中では、ジフェニルカーボネート（以下、「ＤＰＣ」と略記することもある。）又は置換ジフェニルカーボネートが好ましい。
【００３０】
また、上記の炭酸ジエステルは、その５０モル％以下、好ましくは３０モル％以下の量を、ジカルボン酸またはジカルボン酸エステルで置換してもよい。代表的なジカルボン酸またはジカルボン酸エステルとしては、テレフタル酸、イソフタル酸、テレフタル酸ジフェニル、イソフタル酸ジフェニル等が挙げられる。ジカルボン酸またはジカルボン酸エステルで置換した炭酸ジエステルを使用した場合は、ポリエステルカーボネートが得られる。
【００３１】
エステル交換反応において、通常、炭酸ジエステル（上記の置換したジカルボン酸又はジカルボン酸のエステルを含む。以下同じ。）は、芳香族ジヒドロキシ化合物に対して過剰に使用される。すなわち、芳香族ジヒドロキシ化合物に対する炭酸ジエステルのモル比は、通常１．００１〜１．３、好ましくは１．０１〜１．２である。モル比が１．００１より小さい場合は、製造された芳香族ポリカーボネートの末端ＯＨ基が増加して、熱安定性、耐加水分解性が悪化し、また、モル比が１．３より大きい場合は、芳香族ポリカーボネートの末端ＯＨ基は減少するが、同一条件下ではエステル交換反応の速度が低下し、所望の分子量の芳香族ポリカーボネートの製造が困難になる傾向がある。本発明においては、末端ＯＨ基含有量が５０〜１０００ｐｐｍの範囲内の芳香族ポリカーボネートが好ましい。
【００３２】
エステル交換触媒としては、通常、アルカリ金属化合物、アルカリ土類金属化合物、塩基性ホウ素化合物、塩基性リン化合物、塩基性アンモニウム化合物、アミン系化合物などの塩基性化合物が使用される。これらの中では、アルカリ金属化合物および／またはアルカリ土類金属化合物が好ましい。これらは、２種類以上を組み合わせて使用してもよい。
【００３３】
アルカリ金属化合物としては、リチウム、ナトリウム、カリウム、ルビジウム、セシウムの水酸化物、炭酸塩、炭酸水素化合物などの無機アルカリ金属化合物、アルコラート、フェノラート、有機カルボン酸塩などの有機アルカリ金属化合物などが挙げられる。これらの中では、炭酸セシウム、炭酸水素セシウム、水酸化セシウム等のセシウム化合物が好ましい。
【００３４】
また、アルカリ土類金属化合物としては、ベリリウム、マグネシウム、カルシウム、ストロンチウム、バリウムの水酸化物、炭酸塩などの無機アルカリ土類金属化合物、アルコラート、フェノラート、有機カルボン酸塩などの有機アルカリ土類金属化合物などが挙げられる。
【００３５】
上記のエステル交換触媒は、溶媒に溶解した触媒溶液の形態で使用される。溶媒としては、例えば、水、アセトン、アルコール、トルエン、フェノールの他、原料芳香族ジヒドロキシ化合物や炭酸ジエステル等を溶解する他の溶媒が挙げられる。これらの中では水が好ましい。
【００３６】
触媒の使用量は、芳香族ジヒドロキシ化合物１モルに対し、通常１×１０−７〜１×１０−６モル、好ましくは４×１０−７〜６×１０−７モルの範囲内である。
【００３７】
触媒の使用量が上記の範囲より少ない場合は、所望の分子量の芳香族ポリカーボネートを製造するのに必要な重合活性が得られず、しかも、前記の一般式（１）〜（４）でそれぞれ表される異種構造単位の含有量（総量）が５０重量ｐｐｍ未満となり易い。なお、重合時の滞留時間を長くしたり、温度を上げることにより、異種構造単位の含有量を５０重量ｐｐｍ以上にしようとした場合は、芳香族ポリカーボネート色相が悪化する。
【００３８】
一方、触媒の使用量が上記の範囲より多い場合は、異種構造単位の含有量を５，０００重量ｐｐｍ以下に制御することが困難であり、製造された芳香族ポリカーボネートの耐加水分解性や滞留熱安定性が悪化し、更に、機械的強度や透明性が低下する傾向がある。
【００３９】
芳香族ポリカーボネートの製造は次の様に行なうことが好ましい。すなわち、原料混合槽に芳香族ジヒドロキシ化合物と炭酸ジエステルとの両原料を連続的に供給し、得られた混合物とエステル交換触媒を重合槽に連続的に供給する。
【００４０】
液体状態で原料を供給する場合には、計量装置としては、オーバル流量計、マイクロモーション式流量計などを使用することが出来る。一方、固体状態で原料を供給する場合には、スクリュー式フィーダーの様な容量を計量する装置よりも、重量を計量する装置を使用する装置が好ましい。具体的には、べルト式、ロスインウェイト式などの重量フィーダーが挙げられる。特に後者の方式の重量フィーダーが好ましい。なお、原料混合槽への原料の供給方法としては、計量精度を高く維持し易い観点から、芳香族ジヒドロキシ化合物および炭酸ジエステルのうちの一方または両方を溶融させて液体状態で供給することが好ましい。
【００４１】
前記の芳香族ポリカーボネートを安定して生産するためには、例えば、少なくとも以下の（１）及び（２）の両条件を満足する方法が採用される。
【００４２】
（１）芳香族ジヒドロキシ化合物１モルに対する「設定触媒量」を０．０５〜５μモルの範囲内から選択する。ここで、「設定触媒量」とは、全製造時間を一つ以上に分画した単位製造時間毎に重合槽に供給される芳香族ジヒドロキシ化合物または炭酸ジエステル１モルに対しての触媒量を一定に保つための目標触媒供給量を意味する。なお、「全製造時間」とは、重合槽においてポリマーを安定的に生産する原料供給時間に対応し、立ち上げ時、グレード切り替え時、製造終了時などの非安定時のポリマー製造時間は含まない。
（２）各単位製造時間の少なくとも９５％の時間は、供給される実際のエステル交換触媒量（以下、単に「実際の触媒量」という。）が、芳香族ジヒドロキシ化合物１モルに対して、各設定触媒量±０．１μモル以内の値に維持される様にする。
【００４３】
上記（１）において、設定触媒量は、全製造時間を通して必ずしも一定値である必要はなく、全製造時間を一つ以上に分画して、その単位製造時間毎に設定することが可能である。
【００４４】
以下、上記の方法について詳しく説明する。
【００４５】
全製造時間が単一分画の単位製造時間である場合は、その少なくとも９５％の時間は、芳香族ジヒドロキシ化合物１モルに対して、設定触媒量±０．１μモル以内の値に実際の触媒量を維持する。また、全製造時間が複数の単位製造時間に分画され、設定触媒量が変更される場合には、各単位製造時間の少なくとも９５％の時間は、各設定触媒量±０．１μモル以内の値に実際の触媒量を維持する。何れの場合も、設定触媒量±０．０８μモル以内に維持することが好ましく、設定触媒量±０．０６μモル以内に維持することが特に好ましい。
【００４６】
更に、実際の触媒量が制御された値に維持される時間の割合は、全製造時間または各単位製造時間の少なくとも９５％であればよいが、１００％に近いほどより好ましい。９５％より少ない時間になると、所望の分子量、末端ＯＨ基含有量のポリマーが得られなくなり、特に設定触媒量より多い時間の割合が多い場合は、得られるポリマー色相が悪化する。
【００４７】
なお、重合温度、重合時間、減圧度などの重合反応時の製造条件を変えても、前述の芳香族ポリカーボネートを製造することが可能であるが、安定的な生産が困難になるので好ましくない。要するに、実際の触媒量を設定触媒量±０．１μモルと極めて小さな変動範囲以内に維持して、触媒の供給を続けることにより、初めて、煩雑な重合操作を必要とせずに、本発明で規定する特定量の異種構造単位を含有し、狭い分子量分布であり、色調、流動性、耐熱性、機械物性など、諸物性に優れたポリマーを安定的に生産できる。
【００４８】
設定触媒量±０．１μモル以内の値に実際の触媒量を維持させるためには、重合槽に供給する触媒流量を計量する。この場合、計量装置としては、オーバル流量計、マイクロモーション式流量計などが使用され、触媒供給の自動制御は、例えば、コンピュータに継続的に実際の触媒流量の測定値を入力し、前述した設定触媒量と芳香族ジヒドロキシ化合物の原料調製槽への供給量より算出された設定触媒流量とを比較させる方法によって行なうことが出来る。その際、実際の触媒流量の測定値が当該設定触媒量より小さい場合、追加すべき触媒流量をコンピュータで算出し、この算出結果を触媒計量・供給装置に伝え、バルブの開度などを調節して重合槽に補正供給する。また、実際の触媒流量が当該設定触媒流量より大きい場合、同様に、追加すべき触媒流量を算出し、重合槽に補正供給する。この様にして、実際の触媒流量の設定触媒流量への一致が図られる。
【００４９】
ここで、触媒供給の自動制御は、実際の触媒流量の測定間隔の適正化に十分配慮すれば、継続的な間歇測定に基づく制御でも、連続的な測定と同様に制御を行うことは可能であるが、安定した品質の製品を得るには、連続的な自動測定であることが好ましい。すなわち、連続的に触媒流量を自動測定できれば、重合槽への触媒供給量を迅速かつ連続的に制御することが可能となり、その結果、一定の設定触媒流量に維持され、芳香族ポリカーボネートの粘度平均分子量や末端ＯＨ基含有量等のふれが小さく、しかも、分子量分布が狭くなり、更に、色調、流動性、耐熱性、機械物性など、諸物性の均一な製品が得られる。
【００５０】
ある設定触媒量の単位製造時間中に、実際の触媒量が設定触媒量±０．１μモル以内の値にどれ程の時間存在したかは、上記測定手段による測定結果から容易に判定することが出来る。連続的測定の場合、実際の原料モル比と測定時間の関係を示す曲線より、予め設定した設定触媒量±０．１μモル以内にある累積時間と、±０．１μモルより外れた累積時間とを求めることにより、当該設定触媒量での単位製造時間の少なくとも９５％の時間は、±０．１μモル以内の値に維持されていたかどうかが判定される。連続的測定ではない場合でも、継続的な測定であれば、これを統計処理する方法などにより判定することが出来る。
【００５１】
芳香族ポリカーボネートの重合反応（エステル交換反応）は、一般的には２以上の重合槽での反応（すなわち、２段階以上、通常３〜７段の多段工程）で連続的に行なうことが好ましい。具体的な反応条件としては、温度：１５０〜３２０℃、圧力：常圧〜２．０Ｐａ、平均滞留時間：５〜１５０分の範囲とし、各重合槽においては、反応の進行と共に副生するフェノールの排出をより効果的にするため、上記反応条件内において、段階的に、より高温、より高真空に設定する。なお、得られる芳香族ポリカーボネートの色相などの品質低下を防止するためには、可及的に低温で短い滞留時間の設定が好ましい。
【００５２】
なお、多段工程で複数の重合槽を使用する場合の実際の触媒量の自動制御は、触媒の供給量を連続的に自動制御することが好ましく、その場合は、第１重合槽の滞留時間の１／３以内に測定および制御が完了していることが必要である。
【００５３】
エステル交換反応装置は、竪型、管型、塔型、横型の何れの形式であってもよい。特に、１以上の竪型重合槽に引き続き横型一軸タイプの重合槽や横型二軸タイプの重合槽が配置されたエステル交換反応装置が好ましい。
【００５４】
通常、上記の竪型重合槽は、タービン翼、パドル翼、アンカー翼、フルゾーン翼（神鋼パンテック（株）製）、サンメラー翼（三菱重工業（株）製）、マックスブレンド翼（住友重機械工業（株）製）、ヘリカルリボン翼、ねじり格子翼（（株）日立製作所製）等を具備している。また、横型一軸タイプの重合槽としては、円盤型、かご型などがあるが、その何れの形式であってもよい。また、横型二軸タイプの重合槽は、ＨＶＲ、ＳＣＲ、Ｎ−ＳＣＲ（三菱重工業（株）製）、バイボラック（住友重機械工業（株）製）、メガネ翼、格子翼（（株）日立製作所製）又はメガネ翼とポリマーの送り機能を持たせた翼（例えばねじりやひねり等の入った翼および／または傾斜がついている翼）等を具備している。
【００５５】
上記の方法で製造した芳香族ポリカーボネート中には、通常、原料モノマー、触媒、エステル交換反応で副生する芳香族ヒドロキシ化合物、芳香族ポリカーボネートオリゴマー等の低分子量化合物が残存している。中でも、原料モノマー及び副生芳香族ヒドロキシ化合物は、残留量が多く、耐熱老化性、耐加水分解性などの物性に悪影響を与えるため、製品化に際して除去することが好ましい。
【００５６】
上記の低分子量化合物の除去方法は、特に制限はなく、例えば、ベント式の押出機により連続的に脱揮してもよい。その際、予め、樹脂中に酸性化合物またはその前駆体を添加して残留している塩基性エステル交換触媒を失活させるならば、脱揮中の副反応を抑え、効率よく低分子量化合物を除去することが出来る。
【００５７】
上記の酸性化合物またはその前駆体としては、塩基性エステル交換触媒を中和し得る限り制限されない。。具体的には、塩酸、硝酸、ホウ酸、硫酸、亜硫酸、リン酸、亜リン酸、次亜リン酸、ポリリン酸、アジピン酸、アスコルビン酸、アスパラギン酸、アゼライン酸、アデノシンリン酸、安息香酸、ギ酸、吉草酸、クエン酸、グリコール酸、グルタミン酸、グルタル酸、ケイ皮酸、コハク酸、酢酸、酒石酸、シュウ酸、ｐ−トルエンスルフィン酸、ｐ−トルエンスルホン酸、ナフタレンスルホン酸、ニコチン酸、ピクリン酸、ピコリン酸、フタル酸、テレフタル酸、プロピオン酸、ベンゼンスルフィン酸、ベンゼンスルホン酸、マロン酸、マレイン酸などのブレンステッド酸およびそのエステル類が挙げられる。これらは、２種以上を組み合わせて使用してもよい。これらの中では、スルホン酸化合物またはそのエステル化合物、例えば、ｐ−トルエンスルホン酸、ｐ−トルエンスルホン酸メチル、ｐ−トルエンスルホン酸ブチル等が好ましい。
【００５８】
上記の酸性化合物またはその前駆体の添加量は、塩基性エステル交換触媒の中和量に対し、通常０．１〜５０倍モル、好ましくは０．５〜３０倍モルの範囲である。酸性化合物またはその前駆体を添加する時期は、重縮合反応後であれば、何時でもよい。また、添加方法にも特別な制限はなく、酸性化合物またはその前駆体の性状や所望の条件に応じ、直接添加する方法、適当な溶媒に溶解して添加する方法、ペレットやフレーク状のマスターバッチを使用する方法などの何れの方法でもよい。
【００５９】
脱揮に使用される押出機は、単軸でも二軸でもよい。また、二軸押出機としては噛み合い型二軸押出機が好適であり、その回転方向は同方向回転でも異方向回転でもよい。脱揮の目的には、酸性化合物またはその前駆体の添加部の後にベント部を有する押出機が好ましい。ベント数は制限されないが、通常、２〜１０段の多段ベントが使用される。また、当該押出機においては、必要に応じ、安定剤、紫外線吸収剤、離型剤、着色剤などの添加剤を添加し、樹脂と混練することも出来る。
【００６０】
本発明において、芳香族ポリカーボネートは、本発明の目的を損なわない範囲で添加剤を配合してポリカーボネート樹脂組成物とすることが出来る。斯かる添加剤としては、例えば、ヒンダードフェノール化合物、リン化合物、イオウ化合物、エポキシ化合物、ヒンダードアミン化合物などの安定剤、酸化チタン、酸化セリウム、酸化亜鉛などの無機紫外線吸収剤、ベンゾトリアゾール化合物、ベンゾフェノン化合物、トリアジン化合物などの有機紫外線吸収剤、脂肪族カルボン酸、脂肪族カルボン酸エステル、数平均分子量２００〜１５０００の脂肪族炭化水素化合物、ポリシロキサン系シリコーンオイルから選ばれた少なくとも１種の離型剤、アンスラキノン骨格を有する化合物、フタロシアニン骨格を有する化合物などの着色剤、蛍光増白剤、光拡散剤、帯電防止剤などから選ばれた少なくとも１種が挙げられる。
【００６１】
上記の添加剤の添加時期としては、（１）重合反応の途中、（２）重合反応終了時、または、（３）重合に使用した触媒を触媒失活剤で失活後のペレット化する前、更には、混練途中などの芳香族ポリカーボネートが溶融した状態などが挙げられる。その他、ペレット又は粉末などの固体状態の芳香族ポリカーボネートと添加剤とをブレンドした後、ロール、バンバリーミキサー、押出機などで混練することも可能である。これら中では、上記の（１）〜（３）の何れかの時期は、添加剤の分解を抑制し、着色抑制の観点から好ましい。
【００６２】
また、上記の添加剤の添加方法としては、芳香族ポリカーボネートに添加剤を直接混合（混練）することも出来るが、適当な溶媒で添加剤を溶解し、または、少量の芳香族ポリカーボネート又は他の樹脂などで作成した高濃度の添加剤のマスターバッチとして添加することも出来る。
【００６３】
更に、本発明においては、芳香族ポリカーボネートに、本発明の目的を損なわない範囲で、他の熱可塑性樹脂、難燃剤、耐衝撃性改良剤、スリップ剤、アンチブロッキング剤、滑剤、防曇剤、天然油、合成油、ワックス、有機系充填剤、無機系充填剤などの添加剤を添加し、ロール、バンバリーミキサー、押出機などで混練し、所望の物性を付与することも出来る
【００６４】
本発明の導光板は、前記の前述の芳香族ポリカーボネート（又はその樹脂組成物）を成形して得られる。成形方法としては、例えば、射出成形、圧縮成形、射出圧縮成形、押出成形、ブロー成形、回転成形などが挙げられるが、一般的には射出成形が採用される。
【００６５】
本発明の好ましい態様においては、導光板の傾斜面にプリズム形状の凹凸パターンが形成される。斯かる凹凸パターンは、射出成形の際、金型の一部の表面に形成された凹凸部を転写することによって付与される。凹凸部は金型の一部である入子に形成するのが簡便で好ましい。
【００６６】
楔形の導光板の厚肉端部に光源が配置され、携帯電話、携帯端末、カメラ、時計、ノートパソコン、ディスプレイ、照明、信号、自動車のテールランプ、電磁調理器の火力表示などに使用されるエッジ式の面光源体が構成される。光源としては、蛍光ランプの他、冷陰極管、ＬＥＤ、その他有機ＥＬ等の自己発光体を使用することが出来る。
【００６７】
本発明の導光板を液晶表示装置に使用する場合、バックライト方式またはフロントライト方式の何れであってもよい。一例として、図１にバックライト方式の面光源体の概念図、図２にフロントライト方式の面光源体の概念図を示す。
【００６８】
バックライト方式の場合は、導光板（１）の第１面（１１）に対向して反射部材（４）が配置される。また、導光板（１）の第２面（１２）に対向して液晶表示素子（パネル）（３）が配置される。光源（２）から射出された光は、導光板（１）の端部から入射し、第１面（１１）に設けられた凹凸部に衝突して散乱され、第１面（１１）から射出し、反射部材（４）にて反射され、第１面（１１）に再び入射し、第２面（１２）から射出され、液晶表示素子（３）を照射する。液晶表示素子（３）と第２面（１２）との間には、例えば、拡散シート（５）やプリズムシート（図示せず）を配置してもよい。なお、導光板に凹凸部を設けない場合は、複数のプリズムシートを使用して光に指向性を付与する。
【００６９】
フロントライト方式の場合は、第２面（１２）に対向して液晶表示素子（３）が配置されている。光源（２）から射出された光は、導光板（１）の端部から導光板に入射し、第１面（１１）に設けられた凹凸部に衝突して散乱され、第２面（１２）から射出し、位相差フィルム（又は偏光フィルム）（６）を通過し、液晶表示素子（３）を通過する。そして、液晶表示素子（３）から射出された光は、液晶表示素子（３）の外側に配置された反射部材（４）によって反射され、液晶表示素子（３）を再び通過し、位相差フィルム（又は偏光フィルム）（６）を通過し、更には、導光板（１）を通過し、第１面（１１）から射出される。この光が、液晶表示素子（３）に表示された画像などとして認識される。通常、第２面（１２）の表面には、反射防止層（図示せず）が形成される。
【００７０】
【実施例】
以下、本発明を実施例により更に詳細に説明するが、本発明は、その要旨を超えない限り、以下の実施例に限定されるものではない。以下の諸例で採用した評価方法は次の通りである。
【００７１】
（１）粘度平均分子量：
ウベローデ粘度計を使用して塩化メチレン中２０℃の極限粘度［η］を測定し以下の式より求めた。
【００７２】
【数１】
［η］＝１．２３×１０−４×（Ｍｖ）０．８３
【００７３】
（２）前記の一般式（１）〜（３）でそれぞれ表される異種構造単位の含有量：芳香族ポリカーボネート１ｇを塩化メチレン１００ｍｌに溶解した後、２８重量％ナトリウムメトキシドメタノール溶液を１８ｍｌ、メタノール８０ｍｌを加え、更に、純水２５ｍｌを添加した後、室温で２時間攪拌して完全に加水分解した。その後、１規定塩酸を加えて中和し、塩化メチレン層を分離して加水分解物を得た。
【００７４】
アセトニトリル１０ｍｌに上記の加水分解物０．０５ｇを溶解し、逆相高速液体クロマトグラフィー（ＨＰＬＣ）を使用して測定を行なった。測定は、溶離液としてアセトニトリルと１０ｍＭ酢酸アンモニウム水溶液から成る混合溶媒を使用し、アセトニトリル／１０ｍＭ酢酸アンモニウム水溶液の比率２０／８０〜８０／２０までグラジュエントを掛け、カラム温度４０℃、検出波長２８０ｎｍ（（株）島津製作所製のＵＶ検出器「ＳＰＤ−６Ａ」）の条件で行なった。
【００７５】
前記の一般式（１）〜（３）でそれぞれ表される異種構造単位の同定は、Ａｇｉｌｅｎｔ（株）製のＬＣ−ＭＳ（「Ａｇｉｌｅｎｔ−１００」）及び日本電子（株）製のＮＭＲ（「ＡＬ−４００」）を使用して行なった。そして、上記の各構造単位の含有量は、ビスフェノールＡの検量線を作成し、ビスフェノールＡのピーク面積に対する各ピーク面積より算出した。
【００７６】
（３）色相（ＹＩ）及び滞留熱安定性（耐熱色相ＹＩ）：
射出成形機を使用し、芳香族ポリカーボネート（試料）から以下の条件で成形品（１００ｍｍ×１００ｍｍ×３ｍｍ厚のプレスシート）を得た。すなわち、成形温度は、ＹＩ測定用の成形品の場合は２８０℃、滞留熱安定性測定用の成形品の場合は３６０℃とした。また、滞留熱安定性測定用の成形品としては、１０分間滞留における５ショット目の成形品を使用した。そして、カラーテスター（スガ試験機株式会社製「ＳＣ−１−ＣＨ」）により、色の絶対値である三刺激値ＸＹＺを測定し、次の関係式により黄色度の指標であるＹＩ値を計算した。ＹＩ値が大きいほど着色していることを示す。
【００７７】
【数２】
ＹＩ＝（１００／Ｙ）×（１．２８×Ｘ−１．０６×Ｚ）
【００７８】
（５）導光板の製法および輝度測定：
先ず、幅４０ｍｍ、長さ６０ｍｍ、薄肉部１．０ｍｍ、厚肉部１．２ｍｍであり、傾斜面にプリズム形状の凹凸パターンを形成して成る楔型断面の導光板を成形した。プリズム形状は、ピッチ２００μｍ、深さ５μｍの金型によって付与した。成形機はソディックプラステック社製の「ソディックＴＲ１００ＥＨ」を使用し、金型温度８０℃、シリンダー温度３００℃の条件で成形した。次いで、得られた導光板にスタンレー電気製液晶モニターランプを照射し、リフレクターとトプトン社製「ＢＭ−７」輝度測定機を使用して輝度を測定した。輝度測定は導光板の場所による８点平均を行った。
【００７９】
実施例１〜４及び比較例１〜２
窒素ガス雰囲気下、ビスフェノールＡ（ＢＰＡ）とジフェニルカーボネートとから混合調製した溶融液を、２２０℃、１．３３×１０４Ｐａに制御した第１竪型撹拌重合槽内に連続供給し、触媒として、炭酸セシウムを水溶液としてＢＰＡ１モルに対し、表１及び表２に記載の濃度となる様に連続供給した。
【００８０】
槽底より排出された重合液は、引き続き、第２及び第３の竪型撹拌重合槽ならびに第４の横型撹拌重合槽に逐次連続供給され、第４の横型撹拌重合槽の底部のポリマー排出口より抜出された。各反応槽の条件は、反応の進行と共に高温かつ高真空に条件設定し、第４の横型撹拌重合槽では、２４０〜２８０℃、１３〜２６４Ｐａに制御し、同時に副生するフェノールの留去も行ない、分子量が一定になる様に重合を行なった。重合終了後、得られた芳香族ポリカーボネートを溶融状態のままで２軸押出機に導入し、ｐ−トルエンスルホン酸ブチル（触媒として使用した炭酸セシウムに対して４倍モル量）を連続して混錬し、脱気後、リーフディスク型ポリマーフィルターを通してストランド状とし、カッターで切断してペレット化した。
【００８１】
得られた芳香族ポリカーボネートの分析値および物性値を表１及び表２に示した。なお、比較例２は、三菱エンジニアリングプラスチックス（株）製の芳香族カーボネート「ノバレックス７０２０Ａ」の分析値および物性値である。
【００８２】
【表１】
2004109162.tif 000007
【００８３】
【表２】
2004109162.tif 000008
【００８４】
【発明の効果】
以上説明した本発明によれば、色相、輝度に優れた導光板を提供することが出来る。
【図面の簡単な説明】
【図１】バックライト方式の面光源体の概念図
【図２】フロントライト方式の面光源体の概念図
【符号の説明】
１：導光板
１１：第１面
１２：第２面
２：光源
３：液晶表示素子
４：反射部材
５：拡散シー
６：位相差フィルム（又は偏光フィルム）
【図１】
2004109162.tif 000011
【図２】
2004109162.tif 000012